СПОСОБ ИЗГОТОВЛЕНИЯ ЛИСТА ИЗ МАГНИЕВОГО СПЛАВА И РУЛОННЫЙ ПРОКАТ ИЗ МАГНИЕВОГО СПЛАВА

1. Способ изготовления листа из магниевого сплава, при котором прокатывают лист исходного материала, состоящий из магниевого сплава, и свертывают полученный длинный катаный лист в рулон, получая свернутый лист из магниевого сплава, при этом способ включает в себя:
этап подогрева, на котором нагревают лист исходного материала;
этап прокатки, на котором прокатывают нагретый лист исходного материала с помощью обжимного валка; и
этап свертывания, на котором свертывают катаный лист в рулон;
при этом температура нагревания листа исходного материала на этапе подогрева составляет 280°C или менее,
температура поверхности обжимного валка на этапе прокатки составляет 230°C или более и 290°C или менее, и
этап подогрева, этап прокатки и этап свертывания повторно осуществляют непрерывным образом множество раз.
2. Способ изготовления листа из магниевого сплава по п.1, при этом магниевый сплав содержит алюминий в количестве 7,0% или более по массе и 12,0% или менее по массе.
3. Способ изготовления листа из магниевого сплава по п.1, при этом вариация температуры поверхности (разность между максимальной температурой и минимальной температурой) обжимного валка в направлении ширины обжимного валка составляет 10°C или менее.
4. Способ изготовления листа из магниевого сплава по п.1, при этом во всех проходах, включая заключительный проход прокатки, температура листа исходного материала непосредственно перед прокаткой составляет 150°C или более и 280°C или менее.
5. Способ изготовления листа из магниевого сплава по п.1, при этом разность между температурой листа исходного материала непосредственно перед прокаткой и температурой поверхности обжимного валка составляет 30°C или менее.
6. Способ изготовления листа из магниевого сплава по п.1, при этом лист исходного материала является литым листом, изготовленным путем подвергания расплавленного магниевого сплава непрерывному литью с помощью процесса двухвалкового литья.
7. Рулонный прокат из магниевого сплава, изготовленный путем свертывания в рулон длинного листа, состоящего из магниевого сплава, при этом телескопичность находится в пределах 5 мм.
8. Рулонный прокат из магниевого сплава по п.7, при этом толщина листа составляет 0,8 мм или менее, а длина краевых трещин находится в пределах 8 мм.
9. Рулонный прокат из магниевого сплава по п.7, при этом магниевый сплав содержит алюминий в количестве 7,0% или более по массе и 12,0% или менее по массе.